(57)【要約】【課題】  ポリエチレンテレフタレート樹脂被覆金属線状体の製造方法に関し、該樹脂被覆層の膜厚が高く、該樹脂被覆層に生じるピンホールを減少させることができ、かつ、該樹脂被覆層が紫外線により白亜化して劣化することを防止できる方法を提供する。【解決手段】  金属線状体１ａは、粗面形成装置３内にてその外周面を粗面加工する工程を経た後に、予熱することなく、静電流動浸漬装置４内へと進行し、その酸成分比率がテレフタル酸；９２．７ｗｔ％に対してイソフタル酸；７．３ｗｔ％であるとともに、そのグリコール成分比率がエチレングリコール；９６．７ｗｔ％に対してジエチレングリコール；３．３ｗｔ％であり、かつ、トリアゾル系紫外線吸収剤が全重量に対して０．０２ｗｔ％含まれているポリエチレンテレフタレート樹脂をその外周面に付着させる。【選択図】      図１
2014008486.tif 000002
【特許請求の範囲】
【請求項１】
金属線状体を走行させながら静電流動浸漬法により連続的にポリエチレンテレフタレート樹脂を付着させることにより該金属線状体の外周面に樹脂被覆層を形成する方法であって、該金属線状体を、その外周面を粗面加工する工程を経た後に、予熱することなく、静電流動浸漬装置内へと進行させ、該静電流動浸漬装置に設置された静電流動浸漬層内を走行させながら、そのジカルボン酸成分がテレフタル酸；９２．７ｗｔ％に対してイソフタル酸；７．３ｗｔ％であるとともに、そのジオール成分がエチレングリコール；９６．７ｗｔ％に対してジエチレングリコール；３．３ｗｔ％であり、トリアゾル系紫外線吸収剤がその全重量に対して０．０２ｗｔ％含まれているポリエチレンテレフタレート樹脂を該金属線状体の外周面に連続的に付着させることを特徴とするポリエチレンテレフタレート樹脂被覆金属線状体の製造方法。
【請求項２】
請求項１に記載したポリエチレンテレフタレート樹脂被覆金属線状体の製造方法であって、前記静電流動浸漬層内にエアブラシを設置し、該エアブラシから前記静電流動浸漬層内を走行する前記金属線状体に対して前記ポリエチレンテレフタレート樹脂を吹きつけることを特徴とするポリエチレンテレフタレート樹脂被覆金属線状体の製造方法。
【発明の詳細な説明】
【技術分野】
【０００１】
本発明は、金属素線、金属素線が複数本撚り合わされて形成されている金属ストランド、及び該金属ストランドが複数本撚り合わされて形成されている金属ロープ等の金属線状体に対してポリエチレンテレフタレート紛体樹脂によるコーティングを施したポリエチレンテレフタレート樹脂被覆金属線状体の製造方法に関する。
【背景技術】
【０００２】
従来、腐食の防止及び外観性の向上等を目的として金属線状体に対するポリエチレンテレフタレート樹脂（ＰＥＴ樹脂）等をはじめとする熱可塑性紛体樹脂による紛体塗装が行われているところであり、その紛体塗装方法の一つとして静電流動浸漬法が用いられてきたところである。
【０００３】
即ち、金属線条体に対する静電流動浸漬法による熱可塑性紛体樹脂の紛体塗装としては、一般に、静電流動浸漬装置に設置された静電流動浸漬層内において、熱可塑性紛体樹脂が、該静電流動浸漬層内に送り込まれる空気により流動化されるとともに帯電して流動層を形成するとともに、該流動層の上空にパウダークラウドを形成するところ、金属線条体を該静電流動浸漬層内に進入させて該パウダークラウド内を走行させながら、該熱可塑性紛体樹脂を該金属線条体の外周面に付着させることが行われているところである。
【０００４】
静電流動浸漬法による熱可塑性紛体樹脂の紛体塗装は、自動化された生産ラインにより大量生産することが可能であるとともに、静電流動浸漬装置は簡素な構造となっていることから簡単に設備化を行うことができ、また、大気中に熱可塑性紛体樹脂を飛散させることがないために環境の悪化を防ぐことができて、好適である。
【先行技術文献】
【特許文献】
【０００５】
【特許文献１】特表２００４−５３３３１９号公報
【非特許文献】
【０００６】
【非特許文献１】日本塗装技術協会編「塗装技術ハンドブック」日本工業新聞社、１９８７年２月２７日、ｐ．３１１−３１２
【非特許文献２】北米パウダーコーティング協会編「パウダーコーティングハンドブック」オーム社、平成１２年１１月５日、ｐ．１３１−１３２
【非特許文献３】日本パウダーコーティング協同組合編「紛体塗装技術要覧」塗料報知新聞社、平成１７年１月２０日、ｐ．７０
【発明の概要】
【発明が解決しようとする課題】
【０００７】
ところで、金属線状体の外周面に形成される熱可塑性樹脂による被覆層の膜厚が薄い場合には、芯材である金属線状体が露出し易くなることから、該熱可塑性樹脂被覆金属線状体の腐食の防止及び外観性の向上を十分に図ることができないという問題があった。とりわけ、該熱可塑性樹脂被覆金属線状体を海岸等の塩分の多い場所に設置する際には、該熱可塑性樹脂による被覆層の膜厚を高くすること等による一層の重防蝕処理が必要となるところである。
【０００８】
しかしながら、静電流動浸漬法による熱可塑性紛体樹脂のコーティングでは、もちろん種々の条件にもよるが、非特許文献１の記載をはじめとして、一般には、被覆樹脂層の膜厚は０．２ミリメートル程度が上限とされているところである。
【０００９】
そこで、本発明が解決しようとする第一の課題は、ポリエチレンテレフタレート樹脂被覆金属線状体の製造方法につき、該樹脂被覆層の膜厚が高いポリエチレンテレフタレート樹脂被覆金属線状体の製造方法を提供することにある。
【００１０】
また、熱可塑性樹脂被覆金属線状体を製造する際に該樹脂被覆層にピンホールが生じると、該熱可塑性樹脂被覆金属線状体の防蝕性及び外観性が低下するという問題があった。
【００１１】
そこで、本発明が解決しようとする第二の課題は、ポリエチレンテレフタレート樹脂被覆金属線状体の製造方法につき、該樹脂被覆層に生じるピンホールを減少させることができるポリエチレンテレフタレート樹脂被覆金属線状体の製造方法を提供することにある。
【００１２】
更に、とりわけ該熱可塑性樹脂被覆金属線状体を屋外に設置して暴露状態に置いた場合には、該樹脂被覆層が紫外線等により白亜化して劣化することにより、該熱可塑性樹脂被覆金属線状体の腐食の防止及び外観性の向上を十分に図ることができないという問題があった。
【００１３】
そこで、本発明が解決しようとする第三の課題は、ポリエチレンテレフタレート樹脂被覆金属線状体の製造方法につき、該樹脂被覆層が紫外線等により白亜化して劣化することを防止することができるポリエチレンテレフタレート樹脂被覆金属線状体の製造方法を提供することにある。
【課題を解決するための手段】
【００１４】
本発明の第一から第三までの課題を解決するため、請求項１に係るポリエチレンテレフタレート樹脂被覆金属線状体の製造方法は、金属線状体を走行させながら静電流動浸漬法により連続的にポリエチレンテレフタレート樹脂を付着させることにより該金属線状体の外周面に樹脂被覆層を形成する方法であって、該金属線状体を、その外周面を粗面加工する工程を経た後に、予熱することなく、静電流動浸漬装置内へと進行させ、該静電流動浸漬装置に設置された静電流動浸漬層内を走行させながら、そのジカルボン酸成分がテレフタル酸；９２．７ｗｔ％に対してイソフタル酸；７．３ｗｔ％であるとともに、そのジオール成分がエチレングリコール；９６．７ｗｔ％に対してジエチレングリコール；３．３ｗｔ％であり、トリアゾル系紫外線吸収剤がその全重量に対して０．０２ｗｔ％含まれているポリエチレンテレフタレート樹脂を該金属線状体の外周面に連続的に付着させることを特徴とするポリエチレンテレフタレート樹脂被覆金属線状体の製造方法である。
【００１５】
請求項２に係るポリエチレンテレフタレート樹脂被覆金属線状体の製造方法は、請求項１に記載したポリエチレンテレフタレート樹脂被覆金属線状体の製造方法であって、前記静電流動浸漬層内にエアブラシを設置し、該エアブラシから前記静電流動浸漬層内を走行する前記金属線状体に対して前記ポリエチレンテレフタレート樹脂を吹きつけることを特徴とするポリエチレンテレフタレート樹脂被覆金属線状体の製造方法である。
【発明の効果】
【００１６】
請求項１に記載した本発明に係るポリエチレンテレフタレート樹脂被覆金属線状体の製造方法は、上記の通りの構成であるから、以下のような効果を奏することができる。
【００１７】
まず、請求項１に記載したポリエチレンテレフタレート樹脂被覆金属線状体の製造方法により製造したポリエチレンテレフタレート樹脂被覆金属線状体の外周面に形成された樹脂被覆層の膜厚を測定したところ、０．２ミリメートルを超える高い膜厚が形成されていることを確認することができた。
【００１８】
従って、請求項１に記載したポリエチレンテレフタレート樹脂被覆金属線状体の製造方法は、ポリエチレンテレフタレート樹脂被覆金属線状体の製造方法につき、該樹脂被覆層の膜厚が高いポリエチレンテレフタレート樹脂被覆金属線状体の製造方法を提供するという本発明の第一の課題を解決することができる。
【００１９】
次に、請求項１に記載したポリエチレンテレフタレート樹脂被覆金属線状体の製造方法により製造したポリエチレンテレフタレート樹脂被覆金属線状体の外周面に形成された樹脂被覆層を肉眼により確認したところ、他の紛体塗装方法により製造した熱可塑性樹脂被覆金属線状体の外周面に形成された樹脂被覆層と比較して、樹脂被覆層に生じたピンホールの数が減少していることを確認することができた。
【００２０】
尚、請求項１に記載したポリエチレンテレフタレート樹脂被覆金属線状体の製造方法により製造したポリエチレンテレフタレート樹脂被覆金属線状体の耐腐食性について、複合サイクル腐食試験機を用いた試験を行い、日本道路公団規格ＪＨＳ８０８−２００８に定める塗料一般試験方法に基づく測定を行ったところ、試験開始から１８０日を経過した時点において合格であるとの試験結果が得られており、樹脂被覆層に生じたピンホールの数が減少したこと等による防蝕性の高さが実証されているところである。
【００２１】
従って、請求項１に記載したポリエチレンテレフタレート樹脂被覆金属線状体の製造方法は、ポリエチレンテレフタレート樹脂被覆金属線状体の製造方法につき、該樹脂被覆層に生じるピンホールを減少させることができるポリエチレンテレフタレート樹脂被覆金属線状体の製造方法を提供するという本発明の第二の課題を解決することができる。
【００２２】
そして、請求項１に記載したポリエチレンテレフタレート樹脂被覆金属線状体の製造方法により製造したポリエチレンテレフタレート樹脂被覆金属線状体の耐候性について、サンシャインウェザーメーターによる試験を行い、ＪＩＳＫ５６００−７−７に定める塗料一般試験方法に基づく測定を行ったところ、試験開始から２０００時間を経過した時点における光沢保持率が３０パーセント以上であるとの結果が得られており、その光沢保持率の高さが実証されているところである。
【００２３】
従って、請求項１に記載したポリエチレンテレフタレート樹脂被覆金属線状体の製造方法は、ポリエチレンテレフタレート樹脂被覆金属線状体の製造方法につき、該コーティング層が紫外線により白亜化して劣化することを防止することができるポリエチレンテレフタレート樹脂被覆金属線状体の製造方法を提供するという本発明の第三の課題を解決することができるのである。
【００２４】
更に、請求項２に記載したポリエチレンテレフタレート樹脂被覆金属線状体の製造方法は、前記静電流動浸漬層内にエアブラシを設置し、該エアブラシから該静電流動浸漬層内を走行する金属線状体に対して前記ポリエチレンテレフタレート樹脂を吹きつけるものであるから、該ポリエチレンテレフタレート樹脂被覆金属線状体の製造方法により製造したポリエチレンテレフタレート樹脂被覆金属線状体の外周面に形成される樹脂被覆層の膜厚を更に高いものとすることができ、好適である。
【図面の簡単な説明】
【００２５】
【図１】本発明の一実施形態に係るポリエチレンテレフタレート樹脂被覆金属線状体の製造方法を示す概略工程図である。
【図２】本発明のポリエチレンテレフタレート樹脂被覆金属線状体の製造方法に用いられる静電流動浸漬装置の概略構造図である。
【発明を実施するための形態】
【００２６】
まず、本発明の一実施形態に係るポリエチレンテレフタレート樹脂被覆金属線状体の製造方法について添付図面に基づいて説明する。
【００２７】
金属線状体１ａは、図１に図示するように、送出装置２から送り出された後、巻取装置８に向かって走行し、まず、粗面形成装置３内へと進入する。粗面形成装置３としては、例えば、各種の公知のショットブラスト装置を用いることができる。即ち、金属線状体１ａは、粗面形成装置３内において、巻取装置８に向かって走行しながら、金属製の小球体等の投射材粒子をその外周面に投射されることにより、その外周面が梨地状に粗面化される。とりわけ、金属線状体１ａが金属撚線の場合には、その外周面が金属素線等の撚り合せによって凹凸の形成されていることから、その外周面を隅々に至るまで梨地状に粗面化するのが好適である。
【００２８】
上記の工程を経て粗面形成装置３から引き出された金属線条体１ａは、図１に図示するように、続いて静電流動浸漬装置４内に進入する。ここで、金属線条体１ａは、静電流動浸漬装置４内に進入するに際して、予熱を施されることはない。
【００２９】
静電流動浸漬装置４内では、図２に図示するように、静電流動浸漬層４ａの下部において粉状のポリエチレンテレフタレート樹脂が、静電流動浸漬層４ａの底部に設置されている空気取込口４ｂから多孔板４ｅを介して送り込まれる空気により流動化されるとともに、高電圧電源４ｃに連結された電極４ｄにより帯電して流動層９を形成するとともに、流動層９の上空にポリエチレンテレフタレート樹脂によるパウダークラウド１０を形成する。静電流動浸漬装置４内に進入した金属線状体１ａは、静電流動浸漬層４ａ内において形成されているパウダークラウド１０内を巻取装置８に向かって走行しながら、該粉状のポリエチレンテレフタレート樹脂１ｂがその外周面に付着される。尚、更に静電流動浸漬層４ａ内の上部にエアブラシ４ｆを設置して、静電流動浸漬層４ａ内に進入してきた金属線状体１ａに対してエアブラシ４ｆから粉状のポリエチレンテレフタレート樹脂を更に吹き付けると、樹脂被覆層１ｃの膜厚を更に高いものとすることができ、一層好適である。
【００３０】
静電流動浸漬装置４内において金属線状体１ａの外周面に付着されるポリエチレンテレフタレート樹脂１ｂは、そのジカルボン酸成分がテレフタル酸；９２．７ｗｔ％に対してイソフタル酸；７．３ｗｔ％であるとともに、そのジオール成分がエチレングリコール；９６．７ｗｔ％に対してジエチレングリコール；３．３ｗｔ％であり、トリアゾル系紫外線吸収剤がその全重量に対して０．０２ｗｔ％含まれているポリエチレンテレフタレート樹脂である。
【００３１】
上記の工程を経て静電流動浸漬装置４から引き出された金属線条体１ａは、図１に図示するように、続いて加熱装置５内に進入する。加熱装置５としては、例えば、各種の公知の高周波加熱装置を用いることができる。即ち、金属線状体１ａは、加熱装置５内において、巻取装置８に向かって走行しながら、高周波加熱を施されることにより、静電流動浸漬装置４内において付着されたポリエチレンテレフタレート樹脂１ｂが溶融し、その外周面上に該ポリエチレンテレフタレート樹脂１ｂによる被覆樹脂層１ｃが形成される。
【００３２】
上記の工程を経て加熱装置５から引き出された金属線条体１ａは、続いて空中を走行しながら空気により冷却された後、冷却水槽６内を走行しながら冷却水によって冷却されて被覆樹脂層１ｃを固化される。そして、金属線条体１ａは、引取装置７によって引き取られた後、巻取装置８によって巻き取られることとなる。
【００３３】
上記の本発明の一実施形態に係るポリエチレンテレフタレート樹脂被覆金属線状体の製造方法により生産されたポリエチレンテレフタレート樹脂被覆金属線条体１は、被覆樹脂層１ｃが高い膜厚を有するものとすることができるとともに、被覆樹脂層１ｃに生じるピンホールを減少させることができ、更に被覆樹脂層１ｃが紫外線により白亜化することを防止することもできるのである。従って、上記の本発明の一実施形態に係るポリエチレンテレフタレート樹脂被覆金属線状体の製造方法によれば、防蝕性及び外観性に優れたポリエチレンテレフタレート樹脂被覆金属線状体を提供することができるのである。
【符号の説明】
【００３４】
１  ポリエチレンテレフタレート樹脂被覆金属線状体
１ａ  金属線状体
１ｂ  ポリエチレンテレフタレート樹脂
１ｃ  被覆樹脂層
２  送出装置
３  粗面形成装置
４  静電流動浸漬装置
４ａ  静電流動浸漬層
４ｂ  空気取込口
４ｃ  高電圧電源
４ｄ  電極
４ｅ  多孔板
４ｆ  エアブラシ
５  加熱装置
６  冷却水槽
７  引取装置
８  巻取装置
９  流動層
１０  パウダークラウド
【図１】
2014008486.tif 000003
【図２】
2014008486.tif 000004